Каталитическая композиция для окислительного дегидрирования алкана

1. Каталитическая композиция для получения олефинов из легких алканов путем окислительного дегидрирования, где каталитическая композиция включает в себя
a) материал основы катализатора в виде микросфер, где материал основы катализатора в виде микросфер включает в себя связующее вещество, диоксид кремния/диоксид кремния-оксид алюминия с большой площадью поверхности и гидротермически стабильный оксид алюминия;
b) каталитический материал; и
c) промотор.
2. Каталитическая композиция по п. 1, где связующее вещество включает в себя неорганическое нитратное связующее вещество в форме раствора, присутствующее в количестве от 1 до 10%.
3. Каталитическая композиция по п. 1, где диоксид кремния/диоксид кремния-оксид алюминия с большой площадью поверхности выбран из группы, состоящей из коллоидального диоксида кремния, высушенного распылением диоксида кремния из полисиликата аммония, аморфного диоксида кремния-оксида алюминия и их комбинаций.
4. Каталитическая композиция по п. 1, где оксид алюминия модифицирован элементом f-блока для получения гидротермической стабильности; и при этом элемент f-блока выбран из группы, состоящей из лантана, церия и их комбинаций.
5. Каталитическая композиция по п. 4, где лантан или церий присутствует в концентрации от 0,1 мас.% до 5 мас.% от общей массы катализатора.
6. Каталитическая композиция по п. 1, где каталитический материал содержит комплекс ванадий-хром, расположенный на материале основы катализатора в виде микросфер.
7. Каталитическая композиция по п. 6, где оксид ванадия присутствует в концентрации от 0,1 мас.% до 20 мас.% от общей массы катализатора.
8. Каталитическая композиция по п. 6, где оксид хрома присутствует в концентрации от 0,5 мас.% до 25 мас.% от общей массы катализатора.
9. Каталитическая композиция по п. 1, где промотор включает оксид щелочного металла или оксид щелочноземельного металла; и где оксид щелочного металла или оксид щелочноземельного металла присутствует в количестве от 0,1 мас.% до 2 мас.% от общей массы катализатора.
10. Каталитическая композиция по п. 9, где оксид щелочного металла выбран из группы, состоящей из натрия, калия, рубидия, цезия и их комбинаций.
11. Каталитическая композиция по п. 9, где оксид щелочноземельного металла выбран из группы, состоящей из бериллия, магния, кальция, стронция, бария и их комбинаций.
12. Способ получения катализатора дегидрирования, где данный способ включает в себя:
a) получение модифицированного гидротермически стабильного оксида алюминия модифицированного элементом f-блока;
b) взаимодействие неорганического нитратного связующего вещества с водой при температуре 70°C с получением прозрачного вязкого раствора связующего вещества;
c) взаимодействие раствора связующего вещества с диоксидом кремния/диоксидом кремния-оксидом алюминия с большой площадью поверхности и гидротермически стабильным оксидом алюминия при перемешивании при температуре 30°C с получением суспензии с содержанием твердого вещества для распылительной сушки;
d) распылительную сушку суспензии, полученной на этапе (c), для получения материала основы катализатора в виде микросфер;
e) прокаливание материала основы катализатора в виде микросфер, полученного на этапе (d), при температуре 650°C в течение 3-5 часов с получением прокаленного материала основы катализатора в виде микросфер;
f) пропитку прокаленного материала основы катализатора в виде микросфер, полученного на этапе (е), комплексом на основе ванадия-хрома, сушку и прокаливание при температуре 650°C в течение 3-5 часов; и
(g) пропитку прокаленного материала основы катализатора в виде микросфер, полученного на этапе (f), промотором, сушку и прокаливание при температуре 600°C в течение 3-5 часов.
13. Способ по п. 12, где содержание твердого вещества в суспензии, полученной на этапе (c) составляет от 15 мас.% до 25 мас.%.
14. Способ по п. 12, где размер частиц материала основы катализатора в виде микросфер составляет от 20 мкм до 150 мкм.